(57)【特許請求の範囲】
【請求項１】
少なくとも３つのステージを備える交換器−反応器又は交換器の製造ための付加製造方法の使用であって、
各ステージは、熱の交換を促す少なくとも１つのミリメートル規模のチャネルゾーンと、前記ミリメートル規模のチャネルゾーンの上流及び／又は下流の少なくとも１つの分配ゾーンとを備え、
前記交換器−反応器又は交換器は、前記各ステージ間に組立品界面を有しない構成要素であり、
前記ミリメートル規模のチャネルの断面の形状が円形であることを特徴とする、交換器−反応器又は交換器のための付加製造方法の使用。
【請求項２】
小型触媒反応器の製造のための加法的製造方法の使用であって、前記小型触媒反応器は、
−  少なくとも分配ゾーンを含む少なくとも第１のステージと、
−  触媒反応に必要な熱のうちのいくらかを供給するように、少なくとも７００℃を超える温度で気体流を循環させるための少なくともミリメートル規模のチャネルゾーンと、
−  少なくとも第２のステージであって、少なくとも分配ゾーンと、前記気体流に反応を起こさせるために、気体流試薬を、触媒で覆われたミリメートル規模のチャネルの縦方向に循環させるための少なくともミリメートル規模のチャネルゾーンとを含む、少なくとも第２のステージと、
−  少なくとも第３のステージであって、少なくとも分配ゾーンと、前記触媒反応に必要な前記熱のうちのいくらかを供給するように、第２のプレートで生成された前記気体流を循環させるための少なくともミリメートル規模のチャネルゾーンとを含む、少なくとも第３のステージと、を含み、
前記第２のプレートおよび第３のプレートにおいて、生成された前記気体流が前記第２のプレートから前記第３のプレートへ循環し得るようなシステムを備えることを特徴とする、小型触媒反応器の製造のための付加製造方法の使用。
【請求項３】
前記付加製造方法が、基材として、少なくとも１つのマイクロメートル規模の金属粉を使用することを特徴とする、請求項１又は２に記載の使用。
【請求項４】
前記付加製造方法が、前記交換器−反応器、交換器又は小型触媒反応器の連結器の製造のために使用されることを特徴とする、請求項１〜３のいずれか一項に記載の使用。
【請求項５】
前記付加製造方法が、エネルギー源として、少なくとも１つのレーザを使用することを特徴とする、請求項１〜４のいずれか一項に記載の使用。
【請求項６】
請求項１〜５のいずれか一項に記載の交換器−反応器、反応器、又は小型触媒反応器を用いて、合成ガスを製造する方法。
【請求項７】
酸素を予熱するために、請求項１、又は請求項１に従属する請求項３〜６のいずれか一項に記載の交換器を用いる酸素燃焼方法。
【発明の詳細な説明】
【技術分野】
【０００１】
本発明は、交換器−反応器および交換器ならびにその製造方法に関する。
【０００２】
より具体的には、本発明は、ミリ構造化（ｍｉｌｌｉｓｔｒｕｃｔｕｒｅｄ）交換器−反応器および交換器であって、そのような装置が以下の条件下で作動することを必要とする工業プロセスにおいて使用される、ミリ構造化交換器−反応器および交換器に関する：
（ｉ）−  高温／高圧力の対、
（ｉｉ）−  最小限の圧力低下、および
（ｉｉｉ）−  プロセスが強化されることを可能にする条件、例えば合成ガスを製造するための触媒交換器−反応器の使用、または酸素燃焼プロセスに関連して使用される酸素を予熱するための小型のプレートタイプの熱交換器の使用。
【背景技術】
【０００３】
ミリ構造化反応器−交換器は、物質の交換および熱の交換が、水力直径などの特徴的寸法が１ミリメートルのオーダーであるチャネルの形状によって強化される化学反応器である。これらのミリ構造化反応器−交換器の形状を構成するチャネルは、概して、プレートであって、互いに組み合わされ、その各々が装置の１ステージを構成するプレート上にエッチングされる。同一のプレートを構成する複数のチャネルは、概して互いに接続され、用いられる流体（気相または液相）が、あるプレートから別のプレートへ移動させられることを可能にするように通路が配置される。
【０００４】
ミリ構造化反応器−交換器には、分配器または分配ゾーンであって、その役割のうちの１つが、全てのチャネルへの試薬の均一な分配を確実にすることである分配器または分配ゾーンによって、試薬が供給される。ミリ構造化反応器−交換器において実施される反応の生成物は、コレクタであって、生成物が装置から運び出されることを可能にするコレクタにより集められる。
【０００５】
以降では以下の定義が当てはまる：
（ｉ）−「ステージ」：同一レベルに位置付けられたチャネルの集合であって、化学反応または熱の交換が生じるチャネルの集合、
（ｉｉ）−「壁」：同一のステージに配置される２つの連続的チャネルを分離する仕切り、
（ｉｉｉ）−「分配器」または「分配ゾーン」：チャネルのセットへ接続され、同一のステージに配置される容積であって、そこにおいて、反応器−交換器の外側から搬送された試薬がチャネルのセットへ向かって循環する、容積、および
（ｉｖ）−「コレクタ」：チャネルのセットへ接続され、同一のステージに配置される容積であって、そこにおいて、チャネルのセットから搬送された反応の生成物が反応器−交換器の外側に向かって循環する、容積。
【０００６】
反応器−交換器を構成するチャネルのいくつかは、交換を向上させる泡などの固形物で、および／または固形のもしくはチャネルの壁を覆う体積物の形態の触媒および泡の壁などのチャネル内に充填され得る要素で充填されてもよい。
【０００７】
ミリ構造化反応器−交換器に類似して、ミリ構造化交換器は、交換器であって、その特徴がミリ構造化反応器−交換器の特徴と同様であり、（ｉ）「ステージ」、（ｉｉ）「壁」、（ｉｉｉ）「分配器」または「分配ゾーン」および（ｉｖ）「コレクタ」などの上記で定義された要素が同様に見出される交換器である。ミリ構造化交換器のチャネルは、熱の交換を向上させるために、泡などの固形物で同様に充填されてもよい。
【０００８】
このような装置の熱統合は、いくつかのステージにわたる流体の空間的分配の結果、様々な温度で装置を通じて循環する流体間の熱交換と、いくつかの分配器およびコレクタの使用とを最適化することを可能にする、広範囲にわたる最適化の対象であり得る。例えば、ガラス炉において酸素を予熱するために提案されるミリ構造化交換器は、様々なステージに配置され、互いに接続されたチャネルを使用して形成された複数のミリメートル規模の通路から構成される。チャネルには、１つまたは複数の分配器により、例えばおよそ７００℃〜９５０℃の温度の高温流体が供給され得る。冷却または加熱された流体は、１つまたは複数のコレクタにより装置の外側へ搬送される。
【０００９】
標的とする工業プロセスにおいてミリ構造化反応器−交換器またはミリ構造化交換器の使用を最大限に活用するために、このような装置は、以下の特性を有する必要がある：
−  これは、高い、通常はおよそ１２．１０８Ｐａ．℃（１２０００ｂａｒ．℃）程度以上である「圧力×温度」の積で作動することができる必要があり、これは６００℃以上の温度、および２０．１０５Ｐａ（２０ｂａｒ）を超える圧力に相当する。
−  これらは、壁での現象、特に熱伝達の強化を可能にするために、およそ４０，０００ｍ２／ｍ３以下かつおよそ４，０００ｍ２／ｍ３以上の表面積対体積比により特徴付けられている必要がある。
−  これらは、高温流体の入口と冷却されたまたは温められた流体の出口との間で、５℃未満のアプローチ温度を可能にする必要がある。
−  これらは、同じ流体を運ぶチャネルのネットワークの分配器とコレクタとの間で、１０４Ｐａ（１００ｍｂａｒ）未満の圧力低下を誘発する必要がある。
【００１０】
いくつかの装置製造業者がミリ構造化反応器−交換器および交換器を提供している。これらの装置のほとんどが、噴霧エッチングにより得られるチャネルからなるプレートから構成される。この製造方法は、断面形状が半円形に近付き、寸法が、おおよそであり、機械加工プロセス自体により、ある製造バッチから別の製造バッチへ厳密には繰り返し可能ではないチャネルを作り出すことになる。具体的には、エッチング作業の間、使用される槽はプレートから除去された金属粒子により汚染されるようになり、槽は再生されるが、プレートの大規模生産工程を製造する場合、作動コストが原因となって同じ効率を維持することは不可能である。以下において、「半円形断面」は、上記で説明された、化学エッチングおよびダイプレス加工などの製造方法により引き起こされる、寸法上の限界を抱えるという特性のあるチャネルの断面を意味すると理解される。
【００１１】
このチャネル製造方法が経済的観点から魅力的でないとしても、プレートを構成するチャネルが従来の機械加工方法により製造されることは考えられる。その場合、これらのチャネルの断面は半円形タイプのものではなく、矩形であり、これらはこのとき「矩形断面」を有していると言われる。
【００１２】
類似して、これらの製造方法はまた、分配ゾーンまたはコレクタの製造のために使用することができ、それにより、これらに以下のようなチャネルの幾何学的優先順位と類似した幾何学的優先順位を与える：
（ｉ）−  化学エッチングまたはダイプレス加工による製造の場合の、チャネルの底部とその壁との間での丸みの生成および寸法の生成が、ある製造バッチから別のバッチへ繰り返し可能ではないか、または代替的に、
（ｉｉ）−  従来の機械加工方法を使用した製造の場合の直角の生成。
【００１３】
このように得られ、半円形断面または直角を含む断面のチャネルから構成されるプレートは、一般的に拡散接合または拡散ろう付けにより互いに組み合わされる。
【００１４】
半円形または矩形断面のこれらの装置のサイズ決めは、エッチングされたプレートから構成されるミリ構造化交換器および／または反応器−交換器の機械的設計を包含する、ＡＳＭＥ（アメリカ機械学会（Ａｍｅｒｉｃａｎ  Ｓｏｃｉｅｔｙ  ｏｆ  Ｍｅｃｈａｎｉｃａｌ  Ｅｎｇｉｎｅｅｒｓ）第ＶＩＩＩ章第１目付録１３．９の適用に依存する。望ましい機械的完全性を得るために決定される値は、図１に示されている。分配ゾーンおよびコレクタの寸法は、ＡＳＭＥ基準がこれらのゾーンについての分析的寸法決めを提供しないため、有限要素計算により決められる。
【００１５】
寸法が確立されると、この方法により定められた設計の規制当局による認証には、ＡＳＭＥ  ＵＧ  １０１に従うバースト試験が求められる。例えば、拡散ろう付けにより組み立てられ、２５ｂａｒおよび９００℃で作動するインコネル（ＨＲ  １２０）合金でできている反応器−交換器の予期されるバースト値は、周囲温度で３５００ｂａｒ程度である。これは非常に不利益をもたらし、なぜなら、このテストは、反応器がバースト試験に従うために過剰性能を備えることを求めており、チャネル壁厚さの増大の結果として反応器はしたがって熱伝達の点での簡潔さおよび効率性を失うためである。
【００１６】
現在、これらのミリ構造化反応器−交換器および／または交換器の製造は、図２に説明される７つのステップに従って実施される。これらのステップのうちの４つが重要であり、その理由は、それらは違反の問題の原因となり得るからであり、この違反の結果として起こり得ることは、交換器または反応器−交換器の廃棄、またはこの違反がこの装置を製造する生産ラインで十分に早期に認められた場合は、圧力装置を構成するプレートの廃棄のいずれかのみである。
【００１７】
これらの４つステップは、
−  チャネルの化学エッチング、
−  拡散ろう付けまたは拡散接合によりエッチングされたプレートの組立て、
−  接続ヘッドの分配ゾーンおよびコレクタへの溶接であって、接続ヘッドにおいて溶接されたチューブが流体を供給または除去する、接続ヘッドの溶接、ならびに最後に
−  装置の表面の仕上げの質を低下させ得る現象を誘発する使用にさらされる反応器−交換器または交換器の場合の、保護被膜および／または触媒の層の塗布の操作である。
【００１８】
ミリ構造化交換器または反応器−交換器の製造のために使用される機械加工方法を問わず、得られるチャネルは、化学エッチングの場合には断面が半円形であり（図３）、２つの直角から構成されるか、従来の機械加工の場合には断面が矩形であり、４つの直角から構成される。この複数の角は、断面全体にわたって均一の保護コーティングを得るのに有害である。その理由は、角などの幾何学的な不連続の現象は不均一な沈着物が生じる可能性を増すからであり、このことは、不可避的に、例えば腐食、炭化または窒化の現象などを回避することを意図する、母材の表面の仕上げの品質低下の現象が始まる原因となる。化学エッチングまたは従来の機械加工技術により得られる角度の付いたチャネルセクションは、このような組立品の機械的完全性が最適化されることを可能にしない。具体的には、圧力に耐えるために、このようなセクションの寸法を設計するのに使用される計算は、チャネルの壁の厚さおよび底部の厚さを増大させる効果を有し、装置はしたがって熱伝達の点でのその簡潔さを失い、かつ効率性を失う。
【００１９】
さらに、化学エッチングは、チャネルであって、その幅以上の高さを有するチャネルを有することができないように、幾何学的形状に関する制限を課し、これは表面積／体積比の制限をもたらし、最適化の限界を招く。
【００２０】
拡散接合を使用するエッチングされたプレートの組立品は、高い一軸応力（典型的には２ＭＰａ〜５ＭＰａ程度）を、エッチングされたプレートのスタックから構成された母材へ加えることにより得られ、これは数時間続く保持時間の間、高温でのプレスにより加えられる。この技術の使用は、例えば４００ｍｍ×６００ｍｍの容積内に含まれる装置など、小さいサイズの装置の製造に適合している。これらの寸法を超えると、一定の応力を維持するために加えられなければならない力が、高温プレスによって加えられるには大きくなりすぎる。
【００２１】
拡散接合プロセスを使用する特定の製造業者は、自己集合性（ｓｅｌｆ−ａｓｓｅｍｂｌｉｎｇ）があると言われる組立品の使用を通じて高い応力を達成する困難を克服する。この技術は、装置へ加えられる応力に対する有効な制御を可能にせず、チャネルが潰されることを招き得る。
【００２２】
拡散ろう付けを使用するエッチングされたプレートの組立品は、高温で、数時間の保持時間の間、プレスまたは自己集合性があるセットアップにより加えられる、低い一軸応力（典型的には０．２ＭＰａ程度）をエッチングされたプレートから構成された母材へ加えることにより得られる。プレートの各々の間に、ろう付けされた充填材金属が、この塗布が保証されることを完全に制御することを可能にしない工業的塗布方法を使用して塗布される。この充填材金属は、プレート間に機械的接続を作り出すよう、ろう付け操作の間に母材内へ拡散するよう意図される。
【００２３】
加えて、装置の製造中の装置の温度保持の間、ろう付け金属の拡散は制御され得ず、これは、不連続であり、したがって、装置の機械的完全性を損なわせる効果を有する、ろう付けされた結合部の原因となり得る。一例として、拡散およびろう付け方法により製造され、本発明者らが作成したＨＲ１２０から作られた、ＡＳＭＥ第ＶＩＩＩ章第１目付録１３．９に従って設計された装置は、バースト試験中、８４０．１０５Ｐａ（８４０ｂａｒ）の圧力を加えることに耐えることができなかった。この劣化を克服するために、分配ゾーンの壁の厚さおよび形状が、各プレート間の接触面積を増やすために適合された。これは、表面積／体積比を制限し、圧力低下を増大させ、および装置のチャネルにおける不十分な分配を引き起こすことを招いた。
【００２４】
加えて、このタイプのろう付けされた装置を設計するために使用されたＡＳＭＥ基準第ＶＩＩＩ章第１目付録１３．９は、例えば一酸化炭素などの致死的気体を含む流体を使用する装置のための拡散ろう付け技術の使用を可能にしない。したがって、拡散ろう付けにより組み立てられた装置は、合成ガスの生成に使用され得ない。
【００２５】
拡散ろう付けにより製造された装置は、最終的に、間にろう付けされた結合部が配置されたエッチングされたプレートのスタックから構成される。結果として、この装置の表面において実施される各溶接作業は、ほとんどの場合にろう付けされた結合部の、溶接作業による影響を受けた熱の影響を受けたゾーンにおける破壊を招く。この現象はろう付けされた結合部に沿って広がり、ほとんどの場合に組立品を砕けさせる。この問題を緩和するために、ろう付けされたジョイントを有しない連結器の溶接のためのフレーム状の支持体を提供するために、ろう付けされた母材の組立ての際に厚い強化プレートを加えることが提案されることもある。
【００２６】
プロセス強化の観点から、エッチングされたプレートが互いに組み合わされるという事実が意味することは、装置が、このタイプの装置の設計者に、流体の分配に対して段階的アプローチに限定して考えるよう強制することにより、交換器または反応器−交換器内での熱的最適化を限定する２次元的アプローチで設計される必要があるということである。
【００２７】
環境に配慮した製造の観点から、全てのこれらの製造ステップは異なる取引により実施されるため、これらは一般的に、異なる地理的位置にいる様々な異なる下請業者により実施されることになる。これは、長い期間にわたる生産の遅延と多くの構成要素の輸送とを招く。
【発明の概要】
【発明が解決しようとする課題】
【００２８】
本発明は、現在の製造方法に関連する欠点を克服することを提案する。
【課題を解決するための手段】
【００２９】
本発明の解決策は、交換器−反応器または交換器であって、少なくとも３つのステージであって、各ステージにおいて、熱の交換を促す少なくとも１つのミリメートル規模のチャネルゾーンと、ミリメートル規模のチャネルゾーンの上流および／または下流の少なくとも１つの分配ゾーンとを備える少なくとも３つのステージを含む、交換器−反応器または交換器において、様々なステージ間に組立品界面を有しない構成要素であることを特徴とする、交換器−反応器または交換器である。
【００３０】
環境に依存して、本発明による交換器−反応器または交換器は、以下の特徴の１つまたは複数を呈し得る：
−  ミリメートル規模のチャネルの断面の形状が円形である、
−  前記交換器−反応器が触媒交換器−反応器であり、かつ
−  少なくとも第１のステージであって、少なくとも分配ゾーンと、触媒反応に必要な熱のうちのいくらかを供給するように、７００℃を超える温度で気体流を循環させるための少なくとも１つのミリメートル規模のチャネルゾーンとを含む、少なくとも第１のステージと、
−  少なくとも第２のステージであって、少なくとも分配ゾーンと、気体流に反応を起こさせるために、気体流試薬を、触媒で覆われたミリメートル規模のチャネルの縦方向に循環させるための少なくとも１つのミリメートル規模のチャネルゾーンとを含む、少なくとも第２のステージと、
−  少なくとも第３のステージであって、少なくとも分配ゾーンと、触媒反応に必要な熱のうちのいくらかを供給するように、第２のプレートで生成された気体流を循環させるための少なくとも１つのミリメートル規模のチャネルゾーンとを含む、少なくとも第３のステージと
を含み、第２のプレートおよび第３のプレートにおいて、生成された気体流が第２のプレートから第３のプレートへ循環し得るようなシステムを備える。
【００３１】
本発明の別の主題は、少なくとも３つのステージであって、各ステージにおいて、熱の交換を促す少なくとも１つのミリメートル規模のチャネルゾーンと、ミリメートル規模のチャネルゾーンの上流および／または下流の少なくとも１つの分配ゾーンとを備える少なくとも３つのステージを含む、小型触媒反応器の製造のための加法的製造方法の使用である。
【００３２】
好ましくは、加法的製造方法により、本発明による交換器−反応器または交換器の製造が可能になる。
【００３３】
均等な直径は、均等な水力直径を意味する。
【００３４】
好ましくは、加法的製造方法は以下のものを使用する：
−  基材としての少なくとも１つのマイクロメートル規模の金属粉、および／または
−  エネルギー源としての少なくともレーザ。
【図面の簡単な説明】
【００３５】
【図１】交換器−反応器または交換器の望ましい機械的完全性を得るために決定される値を示す。
【図２】従来のミリ構造化反応器−交換器および／または交換器の製造の７つのステップを示す。
【図３】チャネルの半円形の断面を示す。
【図４】円筒形断面のチャネルを示す。
【図５】加法的製造を使用したミリ構造化反応器−交換器および／または交換器の製造の４つのステップを示す。
【発明を実施するための形態】
【００３６】
具体的には、加法的製造方法は、複雑な立体形状の完成品を製造するために１つまたは複数のレーザにより溶融されるマイクロメートル規模の金属粉を用いてもよい。製品は多層に重ねられ、必要な形状および必要な積層速度のための精度に従って、層は５０μｍ程度である。溶融される金属は、粉末床としてか、噴霧ノズルによってかのいずれかで供給され得る。粉末を局所的に溶融するために使用されるレーザは、ＹＡＧレーザ、繊維レーザまたはＣＯ２レーザのいずれかであり、粉末の溶融は、不活性ガス（アルゴン、ヘリウムなど）の下で実施される。本発明は単一の加法的製造技術へ限定されず、全ての既知の技術へ当てはまる。
【００３７】
従来の機械加工技術または化学エッチング技術と異なり、加法的製造方法は、以下の利点を提供する円筒形断面のチャネルを作り出すことを可能にする（図４）：
（ｉ）−  圧力に耐える、したがってチャネル壁厚さの大幅な減少を可能にする、より高い能力、
（ｉｉ）−  ＡＳＭＥ基準の第ＶＩＩＩ章第１目付録１３．９により求められるような設計の有効性を証明するために、バースト試験が実施されることを必要としない圧力装置設計規則の使用を可能にすること。
【００３８】
具体的には、円筒形断面のチャネルを作り出すことを可能にする、加法的製造により製造された交換器または反応器−交換器の設計は、ミリ構造化反応器−交換器または交換器を構成する円筒形断面のチャネル、分配器およびコレクタの寸法決めに適用される、「通常の」圧力装置設計規則に依存する。
【００３９】
加法的製造技術は最終的に、「途切れが無い（ｓｏｌｉｄ）」と言われる製品を得ることを可能にし、これは、拡散ろう付けまたは拡散接合などの組立て技術とは異なり、各エッチングされたプレート間に組立品界面を有しない。この性質は、脆弱性の線の存在を除去することにより、構成することにより、およびそれにより潜在力故障の源を除去することにより、装置の機械的一体性を向上させる方向へ向かう。
【００４０】
加法的製造により途切れが無い構成要素を得ること、および拡散ろう付けまたは拡散接合界面を除去することにより、ろう付けされた結合部または拡散接合された界面における不連続性などの、潜在的な組立品の不具合の影響を限定するように設計された壁の幾何学的形状に限定されることなく、数多くの設計可能性を検討することが可能になる。
【００４１】
加法的製造により、従来の製造方法を使用して想像を超えた形状を作り出すことが可能になり、したがって、ミリ構造化反応器−交換器または交換器のための連結器の製造が、装置の本体の製造とつなげて行われ得る。これはしたがって、連結器を本体へ溶接する作業を行う必要を無くすことを可能にし、それにより、装置の構造的一体性に対する損傷源を除去することを可能にする。
【００４２】
加法的製造を使用したチャネルの形状の制御により、円形の断面のチャネルを作り出すことが可能になり、これにより、この形状がもたらす良好な圧力一体性とは別に、チャネルの長さ全体に沿って均一である保護コーティングおよび触媒コーティングの積層のために最適であるチャネル形状を有することも可能になる。
【００４３】
この加法的製造技術を使用することにより、生産性の側面での進展が、製造ステップの数の減少を通じて同様に可能になる。具体的には、加法的製造を使用して反応器を作り出すステップは、７つから４つへ減る（図５）。完成した装置または反応器を構成するプレートが廃棄されることを招き得る重要なステップであって、化学的にエッチングされたプレートを組み立てることによる従来の製造技術を使用するときに４つ存在する重要なステップは、加法的製造の採用により２つまで減る。したがって、加法的製造ステップならびにコーティングおよび触媒を塗布するステップのみが残る。
【００４４】
一例として、本発明による反応器−交換器は、合成ガスを製造するために使用され得る。さらに、本発明による交換器は、酸素を予熱するための酸素燃焼プロセスにおいて使用され得る。
以下に、出願当初の特許請求の範囲に記載の事項を、そのまま、付記しておく。
［１］  交換器−反応器または交換器であって、少なくとも３つのステージであって、各ステージにおいて、熱の交換を促す少なくとも１つのミリメートル規模のチャネルゾーンと、前記ミリメートル規模のチャネルゾーンの上流および／または下流の少なくとも１つの分配ゾーンとを備える少なくとも３つのステージを含む、交換器−反応器または交換器において、前記様々なステージ間に組立品界面を有しない構成要素であることを特徴とする、交換器−反応器または交換器。
［２］  ミリメートル規模のチャネルの断面の形状が円形であることを特徴とする、［１］に記載の交換器−反応器または交換器。
［３］  触媒交換器−反応器であり、かつ
−  少なくとも分配ゾーンを含む少なくとも第１のステージと、
−  触媒反応に必要な熱のうちのいくらかを供給するように、少なくとも７００℃を超える温度で気体流を循環させるための少なくともミリメートル規模のチャネルゾーンと、
−  少なくとも第２のステージであって、少なくとも分配ゾーンと、前記気体流に反応を起こさせるために、気体流試薬を、触媒で覆われたミリメートル規模のチャネルの縦方向に循環させるための少なくともミリメートル規模のチャネルゾーンとを含む、少なくとも第２のステージと、
−  少なくとも第３のステージであって、少なくとも分配ゾーンと、前記触媒反応に必要な前記熱のうちのいくらかを供給するように、第２のプレートで生成された前記気体流を循環させるための少なくともミリメートル規模のチャネルゾーンとを含む、少なくとも第３のステージと
を含み、前記第２のプレートおよび第３のプレートにおいて、生成された前記気体流が前記第２のプレートから前記第３のプレートへ循環し得るようなシステムを備えることを特徴とする、［１］または［２］に記載の交換器−反応器。
［４］  少なくとも３つのステージであって、各ステージにおいて、熱の交換を促す少なくとも１つのミリメートル規模のチャネルゾーンと、前記ミリメートル規模のチャネルゾーンの上流および／または下流の少なくとも１つの分配ゾーンとを備える少なくとも３つのステージを含む、小型触媒反応器の製造のための加法的製造方法の使用。
［５］  ［１］〜［３］のいずれか一項に記載の交換器−反応器または交換器の製造のための加法的製造方法の使用。
［６］  前記加法的製造方法が、基材として、少なくとも１つのマイクロメートル規模の金属粉を使用することを特徴とする、［４］または［５］に記載の使用。
［７］  前記加法的製造方法が、前記交換器−反応器または交換器の連結器の製造のために使用されることを特徴とする、［４］〜［６］のいずれか一項に記載の使用。
［８］  前記加法的製造方法が、エネルギー源として、少なくとも１つのレーザを使用することを特徴とする、［４］〜［７］のいずれか一項に記載の使用。
［９］  ［１］〜［３］のいずれか一項に記載の交換器−反応器を用いて合成ガスを製造する方法。
［１０］  酸素を予熱するために［１］〜［３］のいずれか一項に記載の交換器を用いる酸素燃焼方法。
【図１】
0006622280.tif 000002
【図２】
0006622280.tif 000003
【図３】
0006622280.tif 000004
【図４】
0006622280.tif 000005
【図５】
0006622280.tif 000006